(57)【要約】【課題】機能をできるだけ低下させずに第１層及び第２層を積層する。【解決手段】全固体型リチウム電池２０は、第１層である固体電解質層１０と、この固体電解質層１０の片面に形成された第２層である正極活物質層１１と、を備える複合積層体１２を有している。第１層は、ＬａとＳｒとを少なくとも含有するガーネット型酸化物を含み、このガーネット型酸化物は、ＬｉとＬａとＳｒとＺｒとＮｂを含む酸化物としてもよい。第２層は、Ｌｉと遷移金属とを含有する複合酸化物を含み、ＬｉとＮｉとＣｏとＭｎとを含む酸化物としてもよい。この複合積層体１２は、大気雰囲気で焼成されたものでもよいし、第１層と第２層とが積層されて一体焼結されたものでもよい。【選択図】図１
2015185228.tif 000002
【特許請求の範囲】
【請求項１】
ＬａとＳｒとを少なくとも含有するガーネット型酸化物を含む第１層と、Ｌｉと遷移金属とを含有する複合酸化物を含む第２層とが一体焼成された複合積層体。
【請求項２】
前記ガーネット型酸化物は、基本組成Ｌｉ7+X+Y-ZＬａ3-X-YＳｒXＡYＺｒ2-ZＢZＯ12（式中、元素Ａは、Ｂａ，Ｃａ，ＭｇおよびＹからなる群より選ばれた１種類以上の元素であり、元素Ｂは、Ｓｃ，Ｔｉ，Ｖ，Ｙ，Ｎｂ，Ｈｆ，Ｔａ，Ａｌ，Ｓｉ，ＧａおよびＧｅからなる群より選ばれた１種類以上の元素であり、０＜Ｘ≦１、０≦Ｙ≦１、０≦Ｚ≦１、（Ｘ＋Ｙ）＜Ｚを満たす）で表される、請求項１に記載の複合積層体。
【請求項３】
前記ガーネット型酸化物は、０．０５≦Ｘ≦０．１を満たす、請求項２に記載の複合積層体。
【請求項４】
前記複合酸化物は、基本組成ＬｉＮｉaＣｏbＭｎcＯ2（０≦ａ＜１、０＜ｂ≦１、０≦ｃ＜１、ａ＋ｂ＋ｃ＝１）で表される、請求項１〜３のいずれか１項に記載の複合積層体。
【請求項５】
前記複合酸化物は、０．２≦ａ≦０．６、０．２≦ｂ≦０．６、０．２≦ｃ≦０．６を満たす、請求項４に記載の複合積層体。
【請求項６】
請求項１〜５のいずれか１項に記載の複合積層体を備えた、リチウム電池。
【請求項７】
ＬａとＳｒとを少なくとも含有するガーネット型酸化物を含む第１層と、Ｌｉと遷移金属とを含有する複合酸化物を含む第２層とを積層した積層体を形成する積層工程と、
前記積層体を１１００℃以下の焼成温度で焼成する焼成工程と、
を含む複合積層体の製造方法。
【請求項８】
前記ガーネット型酸化物は、ＬｉとＬａとＺｒとを含有し、更にＬａと異なる元素でありアルカリ土類金属及びランタノイド元素のうち少なくとも１種以上の元素Ａと、Ｚｒと異なる元素であり酸素と６配位をとることが可能な遷移元素及び第１２族〜第１５族に属する典型元素のうち少なくとも１種以上の元素Ｂとを含有する、請求項７に記載の複合積層体の製造方法。
【請求項９】
前記ガーネット型酸化物は、基本組成Ｌｉ7+X+Y-ZＬａ3-X-YＳｒXＡYＺｒ2-ZＢZＯ12（式中、元素Ａは、Ｂａ，Ｃａ，ＭｇおよびＹからなる群より選ばれた１種類以上の元素であり、元素Ｂは、Ｓｃ，Ｔｉ，Ｖ，Ｙ，Ｎｂ，Ｈｆ，Ｔａ，Ａｌ，Ｓｉ，ＧａおよびＧｅからなる群より選ばれた１種類以上の元素であり、０＜Ｘ≦１、０≦Ｙ≦１、０≦Ｚ≦１、（Ｘ＋Ｙ）＜Ｚを満たす）で表される、請求項７又は８に記載の複合積層体の製造方法。
【請求項１０】
前記ガーネット型酸化物は、０．０５≦Ｘ≦０．１を満たす、請求項９に記載の複合積層体の製造方法。
【請求項１１】
前記複合酸化物は、基本組成ＬｉＮｉaＣｏbＭｎcＯ2（０≦ａ＜１、０＜ｂ≦１、０≦ｃ＜１、ａ＋ｂ＋ｃ＝１）で表される、請求項７〜１０のいずれか１項に記載の複合積層体の製造方法。
【発明の詳細な説明】
【技術分野】
【０００１】
本発明は、複合積層体、リチウム電池及び複合積層体の製造方法に関する。
【背景技術】
【０００２】
従来、複合積層体としては、ＬｉＮｉ0.8Ｃｏ0.15Ａｌ0.05Ｏ2の正極活物質層とＬｉ7Ｌａ3Ｚｒ2Ｏ12の固体電解質であるガーネット型酸化物とをホットプレスにより積層焼結した複合体が提案されている（例えば、特許文献１参照）。この積層体では、板状正極及び板状固体電解質の密着性を高めて、界面抵抗をより低減することができるとしている。
【先行技術文献】
【特許文献】
【０００３】
【特許文献１】特開２０１３−２４３１１１号公報
【発明の概要】
【発明が解決しようとする課題】
【０００４】
しかしながら、上述の特許文献１の複合積層体では、ホットプレス焼結を行う必要があり、複合体を製造するに際して高圧で焼結させる制約があった。また、複合積層体を常圧で焼結させると、活物質層と固体電解質層との間に界面抵抗の高い反応層が生成し、電池として機能しないことがあった。
【０００５】
本発明は、このような課題に鑑みなされたものであり、機能をできるだけ低下させずに積層することができる複合積層体、リチウム電池及び複合積層体の製造方法を提供することを主目的とする。
【課題を解決するための手段】
【０００６】
上述した目的を達成するために鋭意研究したところ、本発明者らは、Ｌｉと遷移金属（例えばＮｉやＣｏ、Ｍｎなど）とを少なくとも含有する複合酸化物に対して、Ｓｒを含有するガーネット型酸化物を積層して常圧焼結させると、機能をできるだけ低下させずに積層することができることを見いだし、本発明を完成するに至った。
【０００７】
即ち、本発明の複合積層体は、ＬａとＳｒとを少なくとも含有するガーネット型酸化物を含む第１層と、Ｌｉと遷移金属とを含有する複合酸化物を含む第２層とが一体焼成されたものである。
【０００８】
本発明のリチウム電池は、上述した複合積層体を備えたものである。
【０００９】
本発明の複合積層体の製造方法は、ＬａとＳｒとを少なくとも含有するガーネット型酸化物を含む第１層と、Ｌｉと遷移金属とを含有する複合酸化物を含む第２層とを積層した積層体を形成する積層工程と、前記積層体を１１００℃以下の焼成温度で焼成する焼成工程と、を含むものである。
【発明の効果】
【００１０】
本発明の複合積層体の製造方法及び複合積層体は、機能をできるだけ低下させずに積層することができる。このような効果が得られる理由は、以下のように推測される。例えば、Ｌａを含有するガーネット型酸化物と、Ｌｉと遷移金属とを含有する複合酸化物とを積層して焼成すると、これらの材料が焼成中に反応し、両層の間に反応層が生成することがある。これにより、抵抗が高くなるなど、複合積層体の機能が低下する。本発明では、ガーネット型酸化物にＳｒを含むことにより、複合酸化物中の遷移金属と、ガーネット型酸化物との反応をより抑制し、上記機能低下を抑制するものと推察される。これは、ＬａサイトにＬａよりイオン半径のわずかに大きなＳｒを添加すると、結晶粒の外側にＳｒが濃化する一方、Ｌａ濃度が低下することにより、複合酸化物の遷移金属とＬａとの反応が抑制されるためであると推察される。このように、反応層の生成を抑制することにより、機能をできるだけ低下させずに、第１層と第２層とを積層することができると考えられる。
【図面の簡単な説明】
【００１１】
【図１】全固体型リチウム電池２０の構造の一例を示す説明図。
【図２】実施例４のガーネット型酸化物のＳＥＭ写真及び元素分析結果。
【図３】ガーネット型酸化物と複合酸化物との反応性を検討したＸＲＤ測定結果。
【図４】Ｓｒの含有量に対する電気伝導度及び安定性指標との関係図。
【図５】ガーネット型酸化物と複合酸化物とを混合した焼結体の外観写真。
【図６】比較例１の組成の複合積層体を備えた全固体電池のＣＶサイクル。
【図７】実施例５の組成の複合積層体を備えた全固体電池のＣＶサイクル。
【図８】実施例５の充放電測定結果。
【発明を実施するための形態】
【００１２】
本発明の複合積層体は、ＬａとＳｒとを少なくとも含有するガーネット型酸化物を含む第１層と、Ｌｉと遷移金属とを含有する複合酸化物を含む第２層とが一体焼成されたものである。この複合積層体は、第１層がリチウムのイオン伝導性を有する酸化物である固体電解質層であり、第２層がリチウムイオンを吸蔵放出する活物質層であるものとしてもよい。なお、「一体焼成」とは、焼結体同士を貼り合わせたものではない趣旨であり、粉体の成形体と焼結体とを一体で焼成したものとしてもよいし、粉体の成形体同士を一体で焼成したものとしてもよい。
【００１３】
第１層に含まれるガーネット型酸化物は、ＬｉとＬａとＳｒとＺｒとを含有し、更にＬａと異なる元素でありアルカリ土類金属及びランタノイド元素のうち少なくとも１種以上の元素Ａと、Ｚｒと異なる元素であり酸素と６配位をとることが可能な遷移元素及び第１２族〜第１５族に属する典型元素のうち少なくとも１種以上の元素Ｂとを含有するものとしてもよい。より具体的には、ガーネット型酸化物は、基本組成Ｌｉ7+X+Y-ZＬａ3-X-YＳｒXＡYＺｒ2-ZＢZＯ12（式中、元素Ａは、Ｂａ，Ｃａ，ＭｇおよびＹからなる群より選ばれた１種類以上の元素であり、元素Ｂは、Ｓｃ，Ｔｉ，Ｖ，Ｙ，Ｎｂ，Ｈｆ，Ｔａ，Ａｌ，Ｓｉ，ＧａおよびＧｅからなる群より選ばれた１種類以上の元素であり、０＜Ｘ≦１、０≦Ｙ≦１、０≦Ｚ≦１、（Ｘ＋Ｙ）＜Ｚを満たす）で表されるものであることがより好ましい。このガーネット型酸化物は、Ｓｒを含むものとすると、機能をできるだけ低下させずに第２層と積層することができる。また、Ｓｒを含むものとすると、融点が下がり、焼成温度を低下させるなど、焼成エネルギーをより低減することができる。この元素Ａは、Ｃａが好ましい。Ｃａを含むものとするとリチウムイオン伝導度をより向上することができる。また、元素Ｂは、Ｎｂであることが好ましい。Ｎｂを含むものとすると、リチウムイオン伝導度をより高めることができる。この基本組成式において、ガーネット型酸化物は、０．０５≦Ｘ≦０．２を満たすことがより好ましい。この範囲では、第２層との反応安定性とイオン伝導性とを両立することができより好ましい。また、イオン導電性をより優先すれば、０＜Ｘ＜０．０５を満たすものとしてもよい。あるいは、第２層との反応安定性をより優先すれば、０．２＜Ｘ＜１の範囲としてもよい。
【００１４】
ここで、ガーネット型酸化物は、主としてガーネット型の構造を有していればよく、例えば、ガーネット型以外の構造が一部含まれていたり、Ｘ線回折のピーク位置がシフトしているなどガーネットからみて歪んだ構造を含むものとしてもよい。また、組成式で示しているが、第１層には他の元素や構造などが一部含まれていてもよい。なお、「基本組成」とは、元素Ａ，元素Ｂにはそれぞれ主成分の元素と１以上の副成分の元素を含んでいてもよい趣旨である。
【００１５】
ガーネット型酸化物は、電気伝導度（リチウムイオン伝導度，２５℃）が０．４×１０-4（Ｓ／ｃｍ）以上であることが好ましく、１．０×１０-4（Ｓ／ｃｍ）以上であることがより好ましく、１．４×１０-4（Ｓ／ｃｍ）以上であることが更に好ましく、１．５×１０-4（Ｓ／ｃｍ）以上であることが最も好ましい。このリチウムイオン伝導度は、Ｓｒ，元素Ａ，元素Ｂの添加割合（Ｘ，Ｙ，Ｚ）や、焼成温度を調整することにより、適宜変更することができる。
【００１６】
ガーネット型酸化物は、１１００℃以下で焼成されていることが好ましく、１０５０℃以下で焼成されていることがより好ましく、１０００℃以下で焼成されていることが更に好ましい。１１００℃以下の焼成では、焼成エネルギーの低減をより図ることができる。ガーネット型構造を形成する観点から、ガーネット型酸化物は、８００℃以上で焼成されていることが好ましい。このガーネット型酸化物を含む第１層は、第２層と共に一体焼成されていることが好ましい。こうすれば、１回の焼成により積層体を焼結できるため、焼成効率がよい。
【００１７】
第２層に含まれる複合酸化物は、Ｌｉのほか、Ｎｉ、Ｃｏ及びＭｎのうち１以上を含有するものとしてもよい。例えば、複合酸化物は、基本組成ＬｉＮｉaＣｏbＭｎcＯ2（０≦ａ＜１、０＜ｂ≦１、０≦ｃ＜１、ａ＋ｂ＋ｃ＝１）で表されるものであることがより好ましい。この基本組成において、０．２≦ａ≦０．６、０．２≦ｂ≦０．６及び０．２≦ｃ≦０．６を満たすものとしてもよい。また、この基本組成において、０．３≦ａ≦０．４、０．３≦ｂ≦０．４及び０．３≦ｃ≦０．４を満たすものとしてもよい。例えば、複合酸化物は、基本組成式をＬｉ(1-n)ＭｎＯ2（０＜ｎ＜１など、以下同じ）やＬｉ(1-n)Ｍｎ2Ｏ4などとするリチウムマンガン複合酸化物、基本組成式をＬｉ(1-n)ＣｏＯ2とするリチウムコバルト複合酸化物、基本組成式をＬｉ(1-n)ＮｉＯ2とするリチウムニッケル複合酸化物、基本組成式をＬｉ(1-n)Ｎｉ1/3Ｃｏ1/3Ｍｎ1/3Ｏ2とするリチウムニッケルコバルトマンガン複合酸化物であるものとしてもよい。
【００１８】
本発明の複合積層体は、第１層の厚さが０．１μｍ以上であるものとしてもよいし、１μｍ以上であるものとしてもよいし、１０μｍ以上であるものとしてもよい。また、第１層の厚さは１ｍｍ以下であるものとしてもよい。なお、第２層の厚さも同様である。本発明の複合積層体は、第１層と第２層とを積層した状態で焼結しても、複合積層体の機能、例えばリチウムイオン伝導性などを低下させないことから、複合積層体をより薄く作製可能である。また、未焼結の第１層及び第２層を積層させて焼成することができるから、焼成工程の簡略化や焼成エネルギーの低減をより図ることができる。
【００１９】
本発明の複合積層体は、リチウム電池に利用することができる。リチウムイオン伝導度がより高いからである。このとき、ガーネット型酸化物は、例えば、リチウム電池の固体電解質として利用するものとしてもよいし、リチウム電池のセパレータとして利用するものとしてもよい。こうしたリチウム電池は、固体電解質である第１層と正極活物質である第２層とを備える複合積層体と、リチウムを吸蔵・放出しうる負極活物質を有する負極と、を備えるものである。負極に用いる負極活物質としては、リチウム金属、リチウム合金、スズ化合物などの無機化合物、リチウムイオンを吸蔵・放出可能な炭素質材料、リチウムチタン複合酸化物及び導電性ポリマーなどが挙げられる。炭素質材料は、特に限定されるものではないが、コークス類、ガラス状炭素類、グラファイト類、難黒鉛化性炭素類、熱分解炭素類、炭素繊維などが挙げられる。
【００２０】
本発明のリチウム電池は、上述した複合積層体を備えている。このリチウム電池は、二次電池としてもよいし、全固体型リチウム電池としてもよい。このリチウム電池の構造は、特に限定されないが、例えば図１に示す構造が挙げられる。図１は、全固体型リチウム電池２０の構造の一例を示す説明図である。この全固体型リチウム電池２０は、第１層である固体電解質層１０と、この固体電解質層１０の片面に形成された第２層である正極活物質層１１と、この固体電解質層１０のもう片面に形成された負極活物質層１４とを有する。ガーネット型酸化物を含む固体電解質層１０及び複合酸化物を含む正極活物質層１１が、本発明の複合積層体１２である。正極活物質層１１の表面には、集電体１３が形成されており、負極活物質層１４の表面には、集電体１５が形成されている。
【００２１】
本発明の複合積層体の製造方法は、ＬａとＳｒとを少なくとも含有するガーネット型酸化物を含む第１層と、Ｌｉと遷移金属とを含有する複合酸化物を含む第２層とを積層した積層体を形成する積層工程と、この積層体を１１００℃以下の焼成温度で焼成する焼成工程と、を含む。
【００２２】
積層工程では、上記複合積層体で説明したガーネット型酸化物や複合酸化物を用いるものとすればよい。ガーネット型酸化物は、例えば、ＬｉやＬａ、Ｓｒ、Ｚｒ、更にはＮｂなどの原料成分を混合して１１００℃以下の温度で焼成することにより得ることができる。ガーネット型酸化物の原料にＳｒや元素Ａなどが含まれるため、より低い焼成温度でガーネット型の結晶構造にすることができる。原料成分は、酸化物よりも、炭酸塩や水酸化物とすることが好ましい。このとき、Ｌｉを過剰量入れることが好ましい。この積層工程では、第１層を焼結体とし第２層を粉体の成形体としてもよいし、第２層を焼結体とし第１層を粉体の成形体としてもよいし、第１層及び第２層を粉体の成形体としてもよい。第１層と第２層とを粉体の成形体として焼成工程で焼結させると、焼成処理の繰り返しをより低減でき好ましい。
【００２３】
焼成工程では、積層体を１１００℃以下の焼成温度で焼成する。この焼成工程では、圧力をかけて積層体の焼成処理を行うものとしても問題ないが、常圧の大気雰囲気で積層体の焼成処理を行うことが好ましい。こうすれば、簡便な処理で複合積層体を焼成することができる。また、第１層にはＳｒが含まれているから、常圧焼成を行っても、第１層と第２層との間に電気伝導度の低い不活性な反応層が生成しにくい。焼成温度は、１０５０℃以下がより好ましく、１０００℃以下が更に好ましい。焼成エネルギーをより低減することができるからである。なお、第１層及び第２層の焼結性を考慮すると、焼成温度は、８００℃以上であることが好ましく、９００℃以上であることがより好ましく、９５０℃以上であることが更に好ましい。焼結性を高めることが可能であれば、７５０℃以上としてもよい。
【００２４】
以上詳述した複合積層体では、機能をできるだけ低下させずに第１層と第２層と積層することができる。これは、例えば、ガーネット型酸化物にＳｒを含むことにより、複合酸化物中の遷移金属とガーネット型酸化物との反応をより抑制し、電気伝導度の低い不活性な反応層が生成しにくいためであると推察される。このため、上記機能低下が抑制されるものと推察される。また、ガーネット型酸化物にＳｒや元素Ａ，Ｂなどを含むため、電気伝導度の低下をできるだけ抑えると共に、焼成エネルギーをより低減することができる。これは、構成元素数を増やすことにより融点が下がり、Ｚｒのサイトに違うイオン半径を有する元素を置換することによりＬｉイオン周りの酸素イオンの原子座標が変化し、Ｌｉイオンの移動が容易になるためであると考えられる。
【００２５】
なお、本発明は上述した実施形態に何ら限定されることはなく、本発明の技術的範囲に属する限り種々の態様で実施し得ることはいうまでもない。
【実施例】
【００２６】
以下には、本発明の複合積層体を具体的に作製した例を実施例として説明する。
【００２７】
［ガーネット型酸化物の作製］
ガーネット型酸化物として、Ｌｉ6.75Ｌａ3Ｚｒ1.75Ｎｂ0.25Ｏ12（ＬＬＺＮｂ）と、Ｓｒを更に添加したＬｉ7+X-ZＬａ3-XＳｒXＺｒ2-ZＮｂZＯ12（Ｓｒ−ＬＬＺＮｂ）とを合成した。出発原料は、Ｌｉ2ＣＯ3、Ｌａ（ＯＨ）3、ＳｒＣＯ3、ＺｒＯ2およびＮｂ2Ｏ5とした。出発原料を化学量論比になるように秤量した。ただし本焼結でのＬｉの欠損を補う目的で、組成中のＬｉ量に対して１０ａｔ．％になるようにＬｉ2ＣＯ3を過剰添加した。ジルコニアボールを用い、エタノール中にて遊星ボールミル（３００ｒｐｍ）で１時間、混合・粉砕を行った。出発原料の混合粉末をボールとエタノールから分離したのち、Ａｌ2Ｏ3るつぼ中にて、ＬＬＺＮｂを９５０℃、１０時間、Ｓｒ−ＬＬＺＮｂを９００℃、１０時間、大気雰囲気で仮焼した。その後、この混合粉末を、ジルコニアボールを用い、エタノール中にて遊星ボールミル（３００ｒｐｍ）で１時間混合粉砕した。得られた粉末を再び上記条件下（９５０・９００℃、１０時間、大気雰囲気）で仮焼し、その後ペレット状に成形した。このペレットを、未成形の仮焼物（パウダーベッド）で包みそれぞれ１１５０・１０５０℃、３６時間、大気雰囲気下で本焼結し、試料（ペレット）を得た。上記基本組成式でＸ＝０及びＺ＝０．２５の組成を比較例１（ＬＬＺＮｂ）とし、Ｘ＝０．０５及びＺ＝０．４０の組成を実施例１とし、Ｘ＝０．１０及びＺ＝０．３０の組成を実施例２とし、Ｘ＝０．３０及びＺ＝０．４５の組成を実施例３とし、Ｘ＝０．５０及びＺ＝０．５０の組成を実施例４とし、Ｘ＝０．４０及びＺ＝０．５０の組成を実施例５とした。
【００２８】
［複合酸化物］
ＬｉＣｏＯ2（ＬＣＯ）は、日本化学製セルシード１０Ｎを用いた。また、ＬｉＮｉ1/3Ｃｏ1/3Ｍｎ1/3Ｏ2と（ＮＣＭ）して、戸田工業製のものを用いた。
【００２９】
［ＬＢＯ合成］
Ｌｉ3ＢＯ3（ＬＢＯ）は、Ｌｉ2ＣＯ3、Ｂ2Ｏ3を出発原料とし、化学量論比になるよう秤量し、ボールミルで混合したのち、６００℃、１０時間焼成して得た。
【００３０】
［複合積層体の作製］
複合酸化物とＬＢＯ粉末とを溶媒（アルコール）に加え、エチルセルロース（日新化成(株)製ＥＣビヒクル）をバインダーとして添加しペーストとした。上述したガーネット型酸化物のペレット上に複合酸化物のペーストをスクリーン印刷により形成し、乾燥して未焼結の積層体とした。この積層体を、８００℃で１時間、その後９００℃で３０分間、大気中で焼き付け、ガーネット型酸化物と複合酸化物とを一体焼結した複合積層体を得た。
【００３１】
（電気伝導度）
複合積層体の電気伝導度を測定した。恒温槽中にてＡＣインピーダンスアナライザー（Ａｇｉｌｅｎｔ４２９４Ａ）を用い、周波数４０Ｈｚ〜１１０ＭＨｚ、振幅電圧１００ｍＶの条件で、ナイキストプロットの円弧より抵抗値を求め、この抵抗値から電気伝導度を算出した。ＡＣインピーダンスアナライザーで測定する際のブロッキング電極にはＡｕ電極を用いた。Ａｕ電極は市販のＡｕペーストを８５０℃、３０分の条件で焼き付けることで形成した。
【００３２】
（反応性評価）
ガーネット型酸化物と、複合酸化物（ＮＣＭ及びＬＣＯ）との反応性を評価した。ガーネット型酸化物と複合酸化物とを質量比で、２：１の割合となるよう配合して乳鉢で混合し、純金製のるつぼ中で加熱した。加熱は電気炉中で行い、９００℃で３０分間保持した。その後、得られた混合粉末を乳鉢で粉砕し、Ｘ線回折測定装置（リガク製、Ｕｌｔｉｍａ  ＩＶ)を用いて、反応性を評価した。Ｘ線回折測定は、測定モードを蛍光軽減モードとし、０．０１°ステップ、１０°／分、測定範囲２θ＝１０〜８０°の条件で行った。
【００３３】
（全固体リチウム電池の作製及び評価）
上記作製した複合積層体の表面（複合酸化物の表面）にＡｕをイオンコートした。また、上記作製した複合積層体の裏面（複合酸化物が形成されていないガーネット型酸化物の表面）に負極活物質としてＬｉ金属を蒸着して電池を作製した。電池評価は、ソーラトロンを用いて、０．１ｍＶ／ｓｅｃで２．５Ｖ〜４．３Ｖの範囲でＣＶサイクルし、また、２．５〜５Ｖ（５μＡ／ｃｍ2）でＣＣ充放電することにより行った。
【００３４】
（結果と考察）
図２は、実施例４のガーネット型酸化物のＳＥＭ写真及び元素分析結果である。図２に示すように、ＬａをＳｒで置換すると、Ｓｒが粒界部で濃化することがわかった。図３は、ガーネット型酸化物と複合酸化物との反応性を検討したＸＲＤ測定結果である。比較例１のガーネット型酸化物の組成では、反応物であるＬａＮｉＯ3のピークが明確に確認できた。そこで、ガーネット型酸化物のＸＲＤピークと重ならないＬａＮｉＯ3のピーク範囲として、２θ＝２２．５〜２３．５°を選び、ＸＲＤのピーク強度を用いてガーネット型酸化物の安定性の指標を求めた。この指標は、反応物のピーク強度をＸＲＤの全体のピーク強度の総和で割った値の逆数とした。図４は、Ｓｒの含有量に対する電気伝導度及び安定性指標との関係図である。図４に示すように、基本組成式におけるＳｒの含有量Ｘが０．０５≦Ｘ≦０．２の範囲Ａでは、複合酸化物との反応性が低く、且つ電気伝導度（即ちＬｉイオン伝導率）が比較的高い領域であった。また、０．２＜Ｘ＜１の範囲Ｂでは、複合酸化物との反応性は低いが、電気伝導度が低い領域であった。また、０＜Ｘ＜０．０５の範囲Ｃでは、複合酸化物との反応性は比較的高いが、電気伝導度が高い領域であった。したがって、反応性とＬｉイオン伝導率との関係からは、０．０５≦Ｘ≦０．２の範囲Ａがより良好であると考えられた。図５は、ガーネット型酸化物と複合酸化物（ＬＣＯ）とを混合した焼結体の外観写真である。この焼結体は、ガーネット型酸化物と複合酸化物（ＬＣＯ）とを体積比で２：１で混合した粉体をプレス成形により成形し、この成形体を９００℃、３０分焼成して得られた。図５に示すように、目視において焼成体を確認すると、Ｓｒの含有量に応じて黄緑色の反応色に変化がみられ、Ｓｒ含有量が多いほど反応抑制効果があることが確認できた。
【００３５】
図６は、比較例１の組成の複合積層体を備えた全固体電池のＣＶサイクルである。図７は、実施例５の組成の複合積層体を備えた全固体電池のＣＶサイクルである。図６は、比較例１の組成で７５０℃１時間焼成したものと、９００℃３０分焼成した複合積層体を用いた電池の測定結果である。また、図７は、実施例５の組成で８００℃１時間焼成したものと、９００℃３０分焼成した複合積層体を用いた電池の測定結果である。図６に示すように、比較例１の組成では、９００℃で焼成すると、充放電しないことがわかった。例えば、複合体の作製時にガーネット型酸化物と複合酸化物とを共焼成する場合には、焼成温度が比較的高い（例えば８５０℃以上など）ことがあり、比較例１の組成では好ましくなかった。一方、実施例５の組成では、９００℃で焼成しても充放電することから、Ｓｒの効果が現れていると考えられた。図８は、実施例５の充放電測定結果である。図８に示すように、実施例５の複合積層体を備えた全固体リチウム電池では、２．５Ｖ〜５．０Ｖの範囲で問題なくＣＣ充放電を行うことができることが確認された。
【符号の説明】
【００３６】
１０  固体電解質層、１１  正極活物質層、１２  複合積層体、１３  集電体、１４  負極活物質層、１５  集電体、２０  全固体型リチウム電池。
【図１】
2015185228.tif 000003
【図８】
2015185228.tif 000004
【図２】
2015185228.tif 000005
【図３】
2015185228.tif 000006
【図４】
2015185228.tif 000007
【図５】
2015185228.tif 000008
【図６】
2015185228.tif 000009
【図７】
2015185228.tif 000010